L'invention concerne un mélangegrzeux destiné à servir de gaz de plasma dans le soudage au plasma et de gaz protecteur dans d'autres procédés de soudage où lton utilise une électrode réfractaire de tungstène, le mélange contenant de ltargon ou de l'hélium ou un mélange de ces gaz. Dans le soudage au plasma, lorsque le gaz de plasma utilisé est l'argon pur, un problème est qu'il se forme une frange de tungstène sur la pointe de l'électrode et une couche de tungstène sur la buse. Cela est dt au fait que l'électrode de tungstène est oxydée par de petites quantités d'oxygène et de vapeur d'eau qui existent normalement comme impuretés dans l'argon ou diffusent à travers les tubes du système. L'oxyde de tungstène qui se forme plus haut sur l'électrode n'est pas stable à la température élevée qui règne près de la point mais se décompose en oxygène et vapeur de tungstène. La vapeur de tungstène se condense ensuite à la pointe et à l'intérieur de la buse. Ainsi, il se peut que la buse soit plus ou moins bouchée au bout de quelques heures de soudage. Dans le soudage à l'arc en atmosphère inerte avec électrode de tungstène (soudage TIG), le meme phénomène peut se produire sur l'électrode. En outre, les mimes conditions sont applicables dans tous les procédés de soudage où l'on utilise une électrode réfractaire de tungstène. L'invention a pour but de réaliser un gaz de plasma ou un gaz protecteur à l'aide duquel on puisse diminuer l'usure de l'électrode et éliminer complètement le dépôt sur celle-ci. Le gaz de plasma ou gaz protecteur est principalement caractérisé par le fait qu'il est additionné d'hydrogène en quantité telle que la formation d'oxydes qui se produit normalement sur ltélectrode soit diminuée. La quantité appropriée d'hydrogène est de 0,1 à 1,0 46 du volume du mélange gazeux et de préférence de 0,1 à 0,3 5'. Cette quantité d'hydrogène est si faible qu'elle n'a pas d'influence sur le résultat du soudage mais en même temps elle esst si grande, en comparaison des quantités d'oxygène normalement présentes, que l'oxydation est empêchée. La composition du mélange gazeux n est pas restreinte aux quantités d'hydrogène mentionnées plus haut, mais on peut faire varier la quantité d'hydrogène dans le cadre de l'invention. REVENDICATIONS 1) isiélange gazeux contenant de l'argon ou de l'hélium ou un mélange de ceux-ci destiné à servir de gaz de plasma dans le soudage au plasma et de gaz protecteur dans d'autres procédés de soudage où l'on utilise une électrode réfractaire de tungstène et caractérisé par le fait qu'il est additionné d'hydrogène en quantité. telle que la formation normale d'oxydes soit diminuée. 2) Mélange selon la revendication 1, caractérisé par le fait que la quantité d'hydrogène est de 0,1 à 1,05' du volume du mélange. 3) Mélange selon la revendication 1, caractérisé par le fait que la quantité d'hydrogène est de 0,1 à 0,3% du volume du mélange. 4) Application du mélange gazeux selon l'une des revendications 1 à 3, au soudage au plasma ou à titre de gaz protecteur dans un procédé de soudage sans gaz inerte.